(57)【要約】【課題】導体の外径を大きくすること無く、導体抵抗と信号減衰量とを短尺の超音波診断用探触子ケーブルと同程度以下にすることができ、しかも導体の周囲に絶縁体を押出被覆して絶縁層を形成する際に導体の外径が変動したり導体が破断したりすることを抑制することが可能な超音波診断用探触子ケーブル及びその製造方法を提供する。【解決手段】導体１０１と、導体１０１の周囲に絶縁体をチューブ押出して形成された絶縁層１０２と、を備えており、全長が５ｍ以上である超音波診断用探触子ケーブル１００であって、導体１０１は、導電率が９８％ＩＡＣＳ以上であると共に伸びが１％以上３％以下であり、絶縁体は、融点が２５０℃以上であるものである。【選択図】図１
2016076432.tif 000002
【特許請求の範囲】
【請求項１】
導体と、
前記導体の周囲に絶縁体をチューブ押出して形成された絶縁層と、
を備えており、
全長が５ｍ以上である超音波診断用探触子ケーブルであって、
前記導体は、導電率が９８％ＩＡＣＳ以上であると共に伸びが１％以上３％以下であり、
前記絶縁体は、融点が２５０℃以上であることを特徴とする超音波診断用探触子ケーブル。
【請求項２】
前記導体は、２ｍａｓｓｐｐｍ以上１２ｍａｓｓｐｐｍ以下の硫黄と、２ｍａｓｓｐｐｍ以上３０ｍａｓｓｐｐｍ以下の酸素と、４ｍａｓｓｐｐｍ以上５５ｍａｓｓｐｐｍ以下のチタンと、を含み、残部が銅で構成されている希薄銅合金線からなる請求項１に記載の超音波診断用探触子ケーブル。
【請求項３】
前記導体は、外径が０．０３ｍｍである７本の素線を撚り合わせて形成されているか、又は外径が０．０４ｍｍである７本の素線を撚り合わせて形成されている請求項１又は２に記載の超音波診断用探触子ケーブル。
【請求項４】
前記導体は、引張強度が３００ＭＰａ以上である請求項１から３の何れか一項に記載の超音波診断用探触子ケーブル。
【請求項５】
２ｍａｓｓｐｐｍ以上１２ｍａｓｓｐｐｍ以下の硫黄と、２ｍａｓｓｐｐｍ以上３０ｍａｓｓｐｐｍ以下の酸素と、４ｍａｓｓｐｐｍ以上５５ｍａｓｓｐｐｍ以下のチタンと、を含み、残部が銅で構成されている希薄銅合金線からなる導体の周囲に融点が２５０℃以上の絶縁体を加熱溶融状態でチューブ押出して前記導体の周囲に絶縁層を形成すると共に前記導体を焼鈍し、前記導体の導電率を９８％ＩＡＣＳ以上とすると共に伸びを１％以上３％以下とする工程を備えていることを特徴とする超音波診断用探触子ケーブルの製造方法。
【発明の詳細な説明】
【技術分野】
【０００１】
本発明は、全長が５ｍ以上である長尺の超音波診断用探触子ケーブル及びその製造方法に関する。
【背景技術】
【０００２】
超音波診断装置と探触子とを電気的に接続するための配線材としては、導体の周囲に絶縁層が押出被覆により形成されてなる超音波診断用探触子ケーブルが広く使用されている。
【０００３】
人間を診断対象とする対人医療用途では、全長が３ｍ以下である短尺の超音波診断用探触子ケーブルが使用されているが、馬や牛等の大型動物を診断対象とする対大型動物医療用途では、超音波診断時に大型動物が暴れて超音波診断装置が破壊されてしまう危険性があることから、超音波診断装置と探触子とを出来る限り離間させることを目的として、全長が５ｍ以上である長尺の超音波診断用探触子ケーブルが必要となる。
【０００４】
また、非破壊検査等の工業用診断用途では、水道管や建造物等の内部にある亀裂や溶接部を検査するため、対大型動物医療用途と同様に全長が５ｍ以上である長尺の超音波診断用探触子ケーブルが必要となる。
【先行技術文献】
【特許文献】
【０００５】
【特許文献１】特開２００２−３６７４４４号公報
【特許文献２】特許第４７８５１５５号公報
【発明の概要】
【発明が解決しようとする課題】
【０００６】
ところで、短尺の超音波診断用探触子ケーブルと長尺の超音波診断用探触子ケーブルとで断面積、即ち外径が同一の導体が使用されている場合、短尺の超音波診断用探触子ケーブルと長尺の超音波診断用探触子ケーブルとを比較すると、長尺の超音波診断用探触子ケーブルでは、短尺の超音波診断用探触子ケーブルよりも導体抵抗が高くなると共に信号減衰量が多くなる。
【０００７】
そのため、長尺の超音波診断用探触子ケーブルにおいて、短尺の超音波診断用探触子ケーブルに使用されている導体よりも外径が大きい導体を使用することにより、導体抵抗と信号減衰量とを短尺の超音波診断用探触子ケーブルと同程度に維持することが考えられる。
【０００８】
しかしながら、外径が大きい導体を使用することにより、超音波診断用探触子ケーブルの外径も大きくなるため、超音波診断用探触子ケーブルを接続するための探触子の頭部が大きく重くなり、取扱性や操作性に支障を来し、また探触子を水道管や建造物等の内部に進入させることができなる虞がある。
【０００９】
また、超音波診断用探触子ケーブルの外径が大きくなることにより、超音波診断用探触子ケーブルの可撓性や耐屈曲性が低下するため、断線が発生し易くなるという問題もある。
【００１０】
一方、導電率が９８％ＩＡＣＳ程度と電気特性が優れている軟銅線からなる導体を使用することにより、長尺の超音波診断用探触子ケーブルにおいて、導体の外径を大きくすること無く、導体抵抗と信号減衰量とを短尺の超音波診断用探触子ケーブルと同程度に維持することが考えられる。
【００１１】
しかし、軟銅線は伸びが１５％以上であるため、導体の周囲に絶縁体を押出被覆して絶縁層を形成する際に、導体に印加される張力で導体が伸び、導体の外径が設計値からズレて電気特性が劣化するという問題や、導体が破断し易いという問題がある。
【００１２】
他方、引張強度が４００ＭＰａ程度と機械特性に優れている銅合金線からなる導体を使用することにより、導体の周囲に絶縁体を押出被覆して絶縁層を形成する際に導体が破断することを抑制することが考えられる。
【００１３】
ところが、銅合金線は導電率が８０％ＩＡＣＳ以下であるため、長尺の超音波診断用探触子ケーブルにおいて、導体の外径を大きくすること無く、導体抵抗と信号減衰量とを短尺の超音波診断用探触子ケーブルと同程度に維持することはできず、長尺の超音波診断用探触子ケーブルに要求される電気特性を満足することができないという問題がある。
【００１４】
そこで、本発明の目的は、導体の外径を大きくすること無く、導体抵抗と信号減衰量とを短尺の超音波診断用探触子ケーブルと同程度以下にすることができ、しかも導体の周囲に絶縁体を押出被覆して絶縁層を形成する際に導体の外径が変動したり導体が破断したりすることを抑制することが可能な超音波診断用探触子ケーブル及びその製造方法を提供することにある。
【課題を解決するための手段】
【００１５】
この目的を達成するために創案された本発明は、導体と、前記導体の周囲に絶縁体をチューブ押出して形成された絶縁層と、を備えており、全長が５ｍ以上である超音波診断用探触子ケーブルであって、前記導体は、導電率が９８％ＩＡＣＳ以上であると共に伸びが１％以上３％以下であり、前記絶縁体は、融点が２５０℃以上である超音波診断用探触子ケーブルである。
【００１６】
前記導体は、２ｍａｓｓｐｐｍ以上１２ｍａｓｓｐｐｍ以下の硫黄と、２ｍａｓｓｐｐｍ以上３０ｍａｓｓｐｐｍ以下の酸素と、４ｍａｓｓｐｐｍ以上５５ｍａｓｓｐｐｍ以下のチタンと、を含み、残部が銅で構成されている希薄銅合金線からなると良い。
【００１７】
前記導体は、外径が０．０３ｍｍである７本の素線を撚り合わせて形成されているか、又は外径が０．０４ｍｍである７本の素線を撚り合わせて形成されていると良い。
【００１８】
前記導体は、引張強度が３００ＭＰａ以上であると良い。
【００１９】
また、本発明は、２ｍａｓｓｐｐｍ以上１２ｍａｓｓｐｐｍ以下の硫黄と、２ｍａｓｓｐｐｍ以上３０ｍａｓｓｐｐｍ以下の酸素と、４ｍａｓｓｐｐｍ以上５５ｍａｓｓｐｐｍ以下のチタンと、を含み、残部が銅で構成されている希薄銅合金線からなる導体の周囲に融点が２５０℃以上の絶縁体を加熱溶融状態でチューブ押出して前記導体の周囲に絶縁層を形成すると共に前記導体を焼鈍し、前記導体の導電率を９８％ＩＡＣＳ以上とすると共に伸びを１％以上３％以下とする工程を備えている超音波診断用探触子ケーブルの製造方法である。
【発明の効果】
【００２０】
本発明によれば、導体の外径を大きくすること無く、導体抵抗と信号減衰量とを短尺の超音波診断用探触子ケーブルと同程度以下にすることができ、しかも導体の周囲に絶縁体を押出被覆して絶縁層を形成する際に導体の外径が変動したり導体が破断したりすることを抑制することが可能な超音波診断用探触子ケーブル及びその製造方法を提供することができる。
【図面の簡単な説明】
【００２１】
【図１】本発明に係る超音波診断用探触子ケーブルを示す断面模式図である。
【発明を実施するための形態】
【００２２】
以下、本発明の好適な実施の形態を添付図面にしたがって説明する。
【００２３】
図１に示すように、本発明の好適な実施の形態に係る超音波診断用探触子ケーブル１００は、導体１０１と、導体１０１の周囲に絶縁体をチューブ押出して形成された絶縁層１０２と、を備えており、全長が５ｍ以上である長尺の超音波診断用探触子ケーブルである。
【００２４】
導体１０１は、導電率が９８％ＩＡＣＳ以上であると共に伸びが１％以上３％以下である。これにより、導体１０１の外径を大きくすること無く、導体抵抗と信号減衰量とを短尺の超音波診断用探触子ケーブルと同程度以下にすることができ、しかも導体１０１の周囲に絶縁体を押出被覆して絶縁層１０２を形成する際に導体１０１の外径が変動したり導体１０１が破断したりすることを抑制することが可能となる。
【００２５】
また、導体１０１は、引張強度が３００ＭＰａ以上であることが好ましい。これにより、導体１０１の周囲に絶縁体を押出被覆して絶縁層１０２を形成する際に導体１０１が破断することをより効果的に抑制することが可能となる。
【００２６】
これらの特性を満足する導体１０１としては、２ｍａｓｓｐｐｍ以上１２ｍａｓｓｐｐｍ以下の硫黄と、２ｍａｓｓｐｐｍ以上３０ｍａｓｓｐｐｍ以下の酸素と、４ｍａｓｓｐｐｍ以上５５ｍａｓｓｐｐｍ以下のチタンと、を含み、残部が銅で構成されている希薄銅合金線からなる導体が挙げられる。
【００２７】
なお、導体１０１は、外径が０．０３ｍｍである７本の素線１０３を撚り合わせて形成されているか（４０ＡＷＧ）、又は外径が０．０４ｍｍである７本の素線１０３を撚り合わせて形成されていることが好ましい（３８ＡＷＧ）。これにより、超音波診断用探触子ケーブル１００の外径を短尺の超音波診断用探触子ケーブルの外径と同程度に維持することができ、しかも撚り合わせによる可撓性や耐屈曲性の向上が見込まれる。
【００２８】
絶縁層１０２は、テトラフルオロエチレン−パーフルオロアルキルビニルエーテル共重合体（ＰＦＡ）等の融点が２５０℃以上の絶縁体からなり、これらの絶縁体を導体１０１の周囲にチューブ押出して形成されている。
【００２９】
なお、本実施の形態では、１本の超音波診断用探触子ケーブル１００について説明したが、複数本の超音波診断用探触子ケーブル１００を集合させて使用しても構わない。
【００３０】
次に、超音波診断用探触子ケーブル１００の製造方法を説明する。
【００３１】
超音波診断用探触子ケーブル１００の製造方法は、２ｍａｓｓｐｐｍ以上１２ｍａｓｓｐｐｍ以下の硫黄と、２ｍａｓｓｐｐｍ以上３０ｍａｓｓｐｐｍ以下の酸素と、４ｍａｓｓｐｐｍ以上５５ｍａｓｓｐｐｍ以下のチタンと、を含み、残部が銅で構成されている希薄銅合金線からなる導体１０１の周囲に融点が２５０℃以上の絶縁体を加熱溶融状態でチューブ押出して導体１０１の周囲に絶縁層１０２を形成すると共に導体１０１を焼鈍し、導体１０１の導電率を９８％ＩＡＣＳ以上とすると共に伸びを１％以上３％以下とする工程を備えている。
【００３２】
希薄銅合金線は、焼鈍前の導電率が９３％ＩＡＣＳ以上９５％ＩＡＣＳ以下であると共に伸びが１％以上２％以下であるが、その周囲に融点が２５０℃以上の絶縁体を加熱溶融状態でチューブ押出して焼鈍することにより、希薄銅合金線が焼きなまされて導電率が９８％ＩＡＣＳ以上となると共に伸びが１％以上３％以下となる。
【００３３】
また、希薄銅合金線は、焼鈍前の引張強度が３８０ＭＰａ以上４００ＭＰａ以下であるが、その周囲に融点が２５０℃以上の絶縁体を加熱溶融状態でチューブ押出して焼鈍することにより、希薄銅合金線が焼きなまされて引張強度が３４０ＭＰａ以上３６０ＭＰａ以下まで低下する。
【００３４】
しかしながら、通常、導体１０１の周囲に絶縁体をチューブ押出して絶縁層１０２を形成する際に、導体１０１に印加される張力は、精々１．５Ｎ程度（引張強度で言えば１７０ＭＰａ程度）であり、引張強度が３４０ＭＰａ以上３６０ＭＰａ以下であれば十分に断線に耐え得る。
【００３５】
また、導体１０１の周囲に絶縁体をチューブ押出することにより、充実押出を採用する場合と比較して導体１０１に加わる負荷を軽減することができ、導体１０１が伸びたり断線したりすることを効果的に防止することが可能となる。
【００３６】
以上の通り、本発明によれば、導体の外径を大きくすること無く、導体抵抗と信号減衰量とを短尺の超音波診断用探触子ケーブルと同程度以下にすることができ、しかも導体の周囲に絶縁体を押出被覆して絶縁層を形成する際に導体の外径が変動したり導体が破断したりすることを抑制することが可能な超音波診断用探触子ケーブル及びその製造方法を提供することができる。
【符号の説明】
【００３７】
１００  超音波診断用探触子ケーブル
１０１  導体
１０２  絶縁層
１０３  素線
【図１】
2016076432.tif 000003